"仮支持体と、該仮支持体に直接設けられた、金属銀部を含む導電層とを少なくとも備えた導電性フイルムであって、該金属銀部は、ハロゲン化銀及びバインダーを含有する銀塩含有乳剤層を露光し、現像処理することによって形成され、該仮支持体と該導電層との剥離接着力が100~10000N/cmである、導電性フイルム。仮支持体と導電層との剥離接着力が200~2000N/cmである、請求項1に記載の導電性フイルム。銀塩含有乳剤層がラテックスを含有する、請求項1又は2に記載の導電性フイルム。導電層と水とが接触すると該導電層が膨潤し、これにより仮支持体と導電層との剥離接着力が低下する、請求項1~3のいずれか1項に記載の導電性フイルム。表面抵抗率が100Ω/sq以下である、請求項1~4のいずれか1項に記載の導電性フイルム。バインダーがゼラチンである、請求項1~5のいずれか1項に記載の導電性フイルム。ラテックスがアクリル系ラテックスである、請求項3~6のいずれか1項に記載の導電性フイルム。銀塩含有乳剤層における銀とバインダーの体積比銀/バインダーが1/1以上である、請求項1~7のいずれか1項に記載の導電性フイルム。銀塩含有乳剤層におけるラテックスとバインダーの質量比ラテックス/バインダーが0.1/1以上である、請求項3~8のいずれか1項に記載の導電性フイルム。導電性フイルム。銀塩含有乳剤層が少なくとも2層からなり、最下層にラテックスを含有する、請求項1~9のいずれか1項に記載の導電性フイルム。金属銀部のパターンが、細線にて構成された多数の格子の交点を有するメッシュ状パターンである、請求項1~10のいずれか1項に記載の導電性フイルム。導電層に粘着層が設けられた、請求項1~11のいずれか1項に記載の導電性フイルム。導電層を基材に転写するために用いられる、請求項1~12のいずれか1項に記載の導電性フイルム。本発明は、仮支持体と導電層との密着性と剥離性のいずれにも優れ、導電層を基材に転写するのに好適な導電性フイルムを提供することを課題とする。本発明の課題は、下記の手段によって達成された。<1>仮支持体と、該仮支持体に直接設けられた、金属銀部を含む導電層とを少なくとも備えた導電性フイルムであって、該金属銀部は、ハロゲン化銀及びバインダーを含有する銀塩含有乳剤層を露光し、現像処理することによって形成され、該仮支持体と該導電層との剥離接着力が100~10000N/cmである、導電性フイルム。<2>仮支持体と導電層との剥離接着力が200~2000N/cmである、<1>に記載の導電性フイルム。<3>銀塩含有乳剤層がラテックスを含有する、<1>又は<2>に記載の導電性フイルム。<4>導電層と水とが接触すると該導電層が膨潤し、これにより仮支持体と導電層との剥離接着力が低下する、請求項<1>~<3>のいずれかに記載の導電性フイルム。<5>表面抵抗率が100Ω/sq以下である、<1>~<4>のいずれか1項に記載の導電性フイルム。<6>バインダーがゼラチンである、<1>~<5>のいずれかに記載の導電性フイルム。<7>ラテックスがアクリル系ラテックスである、<3>~<6>のいずれかに記載の導電性フイルム。<8>銀塩含有乳剤層における銀とバインダーの体積比銀/バインダーが1/1以上である、<1>~<7>のいずれかに記載の導電性フイルム。<9>銀塩含有乳剤層におけるラテックスとバインダーの質量比ラテックス/バインダーが0.1/1以上である、<3>~<8>のいずれかに記載の導電性フイルム。導電性フイルム。<10>銀塩含有乳剤層が少なくとも2層からなり、最下層にラテックスを含有する、<1>~<9>のいずれかに記載の導電性フイルム。<11>金属銀部のパターンが、細線にて構成された多数の格子の交点を有するメッシュ状パターンである、<1>~<10>のいずれかに記載の導電性フイルム。<12>導電層に粘着層が設けられた、<1>~<11>のいずれかに記載の導電性フイルム。<13>導電層を基材に転写するために用いられる、<1>~<12>のいずれかに記載の導電性フイルム。本発明の導電性フイルムは、導電層がバインダーを含有し、柔軟性に優れるために、導電層と仮支持体との密着性が良好である一方、導電層と仮支持体との剥離も容易に行うことができる。したがって、仮支持体上に形成された導電層を、その形状を保ったまま容易に被転写体である基材に転写することができ、当該基材に優れた導電性を付与することができる。また、本発明の導電性フイルムの導電層は、抗菌防カビ効果を有する。本発明の導電性フイルムについて以下に詳細に説明する。本発明の導電性フイルムは、仮支持体上に銀塩方式で形成された導電層を有し、仮支持体と導電層との剥離接着力が特定の範囲内にある。本発明の導電性フイルムは、導電層を被転写体に転写し、該被転写体に導電性を付与するのに好適に用いられる。本発明の導電性フイルムの各層の構成について以下に説明する。[仮支持体]本発明に用いる導電性フイルムの仮支持体としては、プラスチックフイルム、プラスチック板などを挙げることができる。上記プラスチックフイルムおよびプラスチック板の原料としては、例えば、ポリエチレンテレフタレートPET、およびポリエチレンナフタレートPENなどのポリエステル類;ポリエチレンPE、ポリプロピレンPP、ポリスチレン、EVAなどのポリオレフィン類;ポリ塩化ビニル、ポリ塩化ビニリデンなどのビニル系樹脂;その他、ポリエーテルエーテルケトンPEEK、ポリサルホンPSF、ポリエーテルサルホンPES、ポリカーボネートPC、ポリアミド、ポリイミド、アクリル樹脂、トリアセチルセルロースTACなどを用いることができるが、良好な加工性、密着性及び剥離性を得る観点からはPETを好適に用いることができる。上記仮支持体は、目的に応じて着色されていてもよい。上記プラスチックフイルム及びプラスチック板は、単層で用いることもできるが、2層以上を組合わせた多層フイルムとして用いることもできる。仮支持体の厚みは10~500μmであることが好ましく、50~250μmであることがより好ましい。本発明に用いる仮支持体には、該支持体に対する導電層の密着性をより高める目的で、予め、薬品処理、機械的処理、コロナ放電処理、火焔処理、紫外線処理、高周波処理、グロー放電処理、活性プラズマ処理、レーザ処理、混酸処理、オゾン酸処理等の表面活性処理を施しておいてもよい。本発明の導電性フイルムでは、仮支持体と導電層との間に下塗り層は存在せず、仮支持体上に導電層が直接設けられている。[導電層]本発明の導電性フイルムにおいて、上記仮支持体上に設けられる導電層は、仮支持体上に塗設されたハロゲン化銀及びバインダーを含有する銀塩含有乳剤層を所望の形状パターンで露光及び現像処理することで形成される。前記パターンを細線からなる多数の格子の交点を有するメッシュ状パターンとすることで、細線状の導電部分とそれ以外の開口部分とを含む導電層を形成させることができ、これにより、導電層の光透過性を向上させることもできる。上記銀塩含有乳剤層は、ハロゲン化銀とバインダーの他、溶媒や染料等の添加剤を含んでもよい。上記銀塩含有乳剤層は1層でもよく、2層以上設けてもよい。乳剤層の厚さは、好ましくは0.05~20μm、より好ましくは0.1~10μmである。本発明の導電性フイルムにおいて、仮支持体と導電層との剥離接着力剥離接着強さは、25°C、相対湿度45において、100~10000N/cmであるが、100~5000N/cmであることが好ましく、200~2000N/cmであることがさらに好ましく、300~1600N/cmであることが特に好ましく、350~1000N/cmであることが殊更に好ましい。本発明において、剥離接着力は、JISK6854に準じて測定した値であり、引張速度50mm/minの条件下で測定した90°剥離接着力である。剥離接着力は、電動式タテ型フォースゲージスタンドFGS-VCシリーズ、日本電産シンポ社製を用いて測定することができる。銀塩上記銀塩含有乳剤層における銀塩はハロゲン化銀である。本発明においては、光センサーとしての特性に優れるハロゲン化銀を用いることが好ましく、ハロゲン化銀に関する銀塩写真フイルムや印画紙、印刷製版用フイルム、フォトマスク用エマルジョンマスク等で用いられる技術は、本発明においても用いることができる。上記ハロゲン化銀に含有されるハロゲン原子は、塩素、臭素、ヨウ素及びフッ素のいずれであってもよく、これらの組み合わせでもよい。例えば、AgCl、AgBr、AgIを主体としたハロゲン化銀を好適に用いることができる。また、塩臭化銀、沃塩臭化銀、沃臭化銀を主体としたハロゲン化銀も好適に用いることができる。ここで、AgBrを主体としたハロゲン化銀とは、ハロゲン化銀組成物中に占める臭化物イオンのモル分率が50以上のハロゲン化銀をいう。すなわち、AgBrを主体としたハロゲン化銀粒子は、臭化物イオンのほかに、沃化物イオン、塩化物イオン等を含有してもよい。他のハロゲン化銀AgCl、AgI等を主体としたハロゲン化銀についても、上記AgBrを当該他のハロゲン化銀に置き換えて解釈する。銀塩含有乳剤層中のハロゲン化銀の含有量に特に制限はないが、銀に換算して0.1~40g/m2であることが好ましく、0.5~25g/m2であることがより好ましく、さらに3~25g/m2、特に5~25g/m2、とりわけ7~25g/m2であることが好ましい。バインダー上記銀塩含有乳剤層には、ハロゲン化銀粒子を均一に分散させ、かつ銀塩含有乳剤層と支持体との密着を補助する目的でバインダーが含まれる。当該バインダーとしては、非水溶性ポリマー及び水溶性ポリマーのいずれを用いてもよいが、水溶性ポリマーを用いることが好ましい。具体的には、ゼラチン、ポリビニルアルコールPVA、ポリビニルピロリドンPVP、澱粉等の多糖類、セルロースおよびその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース等を銀塩含有乳剤層のバインダーとして用いることができる。本発明においては、上記銀塩含有乳剤層のバインダーとして、ゼラチンが好適に用いられる。上記銀塩含有乳剤層中のバインダーの含有量に特に制限はなく、分散性と密着性を発揮し得る範囲で適宜決定することができるが、銀Ag/バインダー体積比で1/1以上であることが好ましく、1/1~4/1であることがより好ましく、1/1~2.3/1であることがさらに好ましい。溶媒上記銀塩含有乳剤層の形成に用いられる溶媒に特に制限はなく、例えば、水、有機溶媒例えば、メタノール等のアルコール類、アセトン等のケトン類、ホルムアミド等のアミド類、ジメチルスルホキシド等のスルホキシド類、酢酸エチル等のエステル類、エーテル類等、イオン性液体、及びこれらの混合溶媒を挙げることができる。上記銀塩含有乳剤層に用いられる溶媒の含有量は、銀塩含有乳剤層に含有される溶媒以外の成分の合計100質量部に対して30~90質量部の範囲であり、50~80質量部の範囲であることが好ましい。ラテックス上記銀塩含有乳剤層には、支持体との密着性を向上させる観点からラテックスを用いることが好ましいが、中でもアクリル系ラテックスを好適に含有させることができる。アクリル系ラテックスとしては、アクリル酸のアルキルエステル及びメタクリル酸のアルキルエステルから選ばれる少なくとも1種のモノマーを含む重合体の水系媒体中の分散物を好適に用いることができる。なかでもアクリル酸メチル、アクリル酸エチル、アクリル酸プロピル、アクリル酸ブチル、メタクリル酸メチル、メタクリル酸エチル、メタクリル酸プロピル、メタクリル酸ブチル等から選ばれる少なくとも1種のモノマーを含む重合体の水系媒体中の分散物が好ましい。上記銀塩含有乳剤層におけるラテックス/バインダー質量比は0.1/1以上であることが好ましく、0.2/1~1/1であることがより好ましく、0.3/1~0.8/1であることがさらに好ましく、0.3/1~0.6/1であることが特に好ましい。銀塩含有乳剤層を2層以上設ける場合には、ラテックスは少なくとも最下層に含有させることが好ましい。ラテックスを最下層に含有させることで、露光後の導電層と仮支持体との密着性が向上しうる。その他の添加剤上記銀塩含有乳剤層には、さらに各種添加剤が含まれてもよい。当該添加剤として、例えば、増粘剤、酸化防止剤、マット剤、滑剤、帯電防止剤、造核促進剤、分光増感色素、界面活性剤、カブリ防止剤、硬膜剤、黒ポツ防止剤などを挙げることができる。[保護層]本発明の導電性フイルムには、導電層上に保護層が設けられていてもよい。保護層を設けることで、導電性フイルムからの導電層の脱落をより抑制することができる。保護層は、ゼラチンや高分子ポリマー等からなることが好ましい。保護層の厚みは0.02~0.2μmであることが好ましく、0.05~0.1μmであることがより好ましい。また、保護層は、導電層上に直接設けられていてもよいし、導電層上に下塗り層を設けてからその上に設けてもよい。[粘着層]本発明の導電性フイルムには、仮支持体から最も遠い層、すなわち、導電層又は保護層上に、さらに粘着層が設けられていてもよい。粘着層を設けることで、該粘着層と被転写体である基材とを密着させることができ、その後仮支持体を剥離することで、導電層を基材に転写することができる。なお、基材上に粘着層が形成されている場合には、通常、導電性フイルムに粘着層を設ける必要はない。粘着層に特に制限はないが、例えば、ポリイミド樹脂、メタアクリル樹脂、ウレタン樹脂、ポリフェニレンエーテル樹脂、ポリエーテルイミド樹脂、フェノキシ樹脂等が挙げられる。これらは架橋性官能基を有することが好ましい。架橋性官能基として、例えば、エポキシ基、水酸基、カルボキシル基等が挙げられる。粘着層は、熱硬化性樹脂や光硬化性樹脂を含有してもよい。粘着層の厚みは1~1000μmであることが好ましく、10~100μmであることがより好ましい。[導電性フイルムの作製]本発明の導電性フイルムは、仮支持体上に設けられた銀塩含有乳剤層を所望のパターンに露光した後現像処理し、該仮支持体上に、所望の形状の金属銀部を含む導電層を形成させることで得られる。露光は銀塩含有乳剤層全体に行ってもよく、この場合には、支持体上全体に金属銀部が形成される。本発明において、露光、現像処理によって形成されるパターンは、メッシュ状で、且つ、直線が略直交した形態の直線格子パターンや、交差部間の導電部分が少なくとも1つの湾曲を有する波線格子パターン等であることが好ましい。導電層の金属銀部の形状がメッシュパターンである場合において、メッシュパターンのピッチ金属銀部の線幅と開口部の幅の合計に特に制限はないが、100~600μmであることが好ましく、100~400μmであることがより好ましい。また、金属銀部の形状がメッシュパターンである場合において、金属銀部の線幅は、30μm以下であることが好ましく、0.5~30μmであることがより好ましく、1~20μmであることがさらに好ましい。パターン露光銀塩含有乳剤層をパターン状に露光する方法は、フォトマスクを利用した面露光で行ってもよいし、レーザービームによる走査露光で行ってもよい。この際、レンズを用いた屈折式露光でも反射鏡を用いた反射式露光でもよく、コンタクト露光、プロキシミティー露光、縮小投影露光、反射投影露光等の露光方式を用いることができる。現像処理銀塩含有乳剤層は、露光がなされた後、さらに現像処理が施される。現像処理は、銀塩写真フイルムや印画紙、印刷製版用フイルム、フォトマスク用エマルジョンマスク等に用いられる通常の現像処理の技術を用いることができる。バインダーの膨潤を防ぎ、仮支持体と導電層との密着性を向上させる観点から、現像処理は25°C以下で行うことが好ましく、10~25°Cで行うことが好ましい。本発明では、露光及び現像処理を行うことによって、露光部分に導電部分金属銀部が形成されると共に、未露光部に開口部光透過性部が形成される。乳剤層への現像処理は、未露光部分の銀塩を除去して安定化させる目的で行われる定着処理を含むことができる。乳剤層に対する定着処理は、銀塩写真フイルムや印画紙、印刷製版用フイルム、フォトマスク用エマルジョンマスク等に用いられる定着処理の技術を用いることができる。得られた導電性フイルムには、上述の保護層や粘着層を常法により設けることができる。本発明の導電性フイルムの表面抵抗率は100Ω/sq以下であることが好ましく、50Ω/sq以下であることがより好ましく、35Ω/sq以下であることがさらに好ましい。本発明の導電性フイルムでは、以下に列挙する公知文献に記載の技術を必要により適宜組合わせて使用することができる。特開2004221564号公報、特開2004221565号公報、特開2007200922号公報、特開2006352073号公報、WO2006001461A1号パンフレット、特開2007129205号公報、特開2007235115号公報、特開2007207987号公報、特開2006012935号公報、特開2006010795号公報、特開2006228469号公報、特開2006332459号公報、特開2007207987号公報、特開2007226215号公報、WO2006088059A1号パンフレット、特開2006261315号公報、特開2007072171号公報、特開2007102200号公報、特開2006228473号公報、特開2006269795号公報、特開2006267635号公報、特開2006267627号公報、WO2006098333号パンフレット、特開2006324203号公報、特開2006228478号公報、特開2006228836号公報、特開2006228480号公報、WO2006098336A1号パンフレット、WO2006098338A1号パンフレット、特開2007009326号公報、特開2006336057号公報、特開2006339287号公報、特開2006336090号公報、特開2006336099号公報、特開2007039738号公報、特開2007039739号公報、特開2007039740号公報、特開2007002296号公報、特開2007084886号公報、特開2007092146号公報、特開2007162118号公報、特開2007200872号公報、特開2007197809号公報、特開2007270353号公報、特開2007308761号公報、特開2006286410号公報、特開2006283133号公報、特開2006283137号公報、特開2006348351号公報、特開2007270321号公報、特開2007270322号公報、WO2006098335A1号パンフレット、特開2007088218号公報、特開2007201378号公報、特開2007335729号公報、WO2006098334A1号パンフレット、特開2007134439号公報、特開2007149760号公報、特開2007208133号公報、特開2007178915号公報、特開2007334325号公報、特開2007310091号公報、特開2007311646号公報、特開2007013130号公報、特開2006339526号公報、特開2007116137号公報、特開2007088219号公報、特開2007207883号公報、特開2007207893号公報、特開2007207910号公報、特開2007013130号公報、WO2007001008号パンフレット、特開2005302508号公報、特開2005197234号公報、特開2008218784号公報、特開2008227350号公報、特開2008227351号公報、特開2008244067号公報、特開2008267814号公報、特開2008270405号公報、特開2008277675号公報、特開2008277676号公報、特開2008282840号公報、特開2008283029号公報、特開2008288305号公報、特開2008288419号公報、特開2008300720号公報、特開2008300721号公報、特開20094213号公報、特開200910001号公報、特開200916526号公報、特開200921334号公報、特開200926933号公報、特開2008147507号公報、特開2008159770号公報、特開2008159771号公報、特開2008171568号公報、特開2008198388号公報、特開2008218096号公報、特開2008218264号公報、特開2008224916号公報、特開2008235224号公報、特開2008235467号公報、特開2008241987号公報、特開2008251274号公報、特開2008251275号公報、特開2008252046号公報、特開2008277428号公報、特開200921153号公報。[転写]本発明の導電性フイルムは被転写体となる基材に導電層を転写するために好適に用いられる。基材被転写体となる基材に特に制限はないが、プラスチックフイルム、プラスチック板及びガラス板等を挙げることができる。例えば、ポリエチレンテレフタレートPET、およびポリエチレンナフタレートPENなどのポリエステル類;ポリエチレンPE、ポリプロピレンPP、ポリスチレン、EVAなどのポリオレフィン類;ポリ塩化ビニル、ポリ塩化ビニリデンなどのビニル系樹脂;その他、ポリエーテルエーテルケトンPEEK、ポリサルホンPSF、ポリエーテルサルホンPES、ポリカーボネートPC、ポリアミド、ポリイミド、アクリル樹脂、トリアセチルセルロースTACなどを用いることができる。上記基材は、平板でもよく、曲面形状や凹凸形状等の3次元形状であってもよい。また、上記基材は、目的に応じて着色されていてもよい。基材の厚みに特に制限はないが、通常には10~1000μmである。上記基材には導電層を密着させるための粘着層が設けられていてもよい。粘着層の組成と厚みに特に制限はないが、例えば上述した粘着層の構成と同様のものを用いることができる。転写方法本発明の導電性フイルムからの基材への導電層の転写は、導電性フイルムと基材とを、当該導電性フイルムの仮支持体側が外側となるように張り合わせる工程と、張り合わせた導電性フイルムの導電層から仮支持体を剥離する工程とを少なくとも含む方法により行われる。導電性フイルムと基材とを張り合わせた後に、導電性フイルムの導電層と水とを接触させると、導電層中のバインダーを膨潤させることができる。バインダーが膨潤すると、仮支持体と該導電層との剥離接着力は低下する弱まるため、導電層と仮支持体との剥離をより容易に行うことが可能になる。したがって、仮支持体の剥離前に予め導電層を水と接触させておくことが好ましい。ゼラチンは適度な膨潤性を有するため、この観点からも、銀塩含有乳剤層中のバインダーとしてゼラチンを用いることが好ましい。導電層と水との接触は、基材と張り合わせた導電性フイルムを水中、水蒸気中、又は相対湿度60~100の雰囲気中に保持することで行うことができる。密着させた導電性フイルムと基材をまるごと水中、水蒸気中、又は相対湿度60~100の雰囲気中に保持してもよい。導電性フイルムを水中に保持する場合においては、水温は30°C以上であることが好ましく、30~100°Cであることがより好ましい。水温が低すぎると、バインダーが十分膨潤しない場合がある。導電性フイルムを水蒸気中に維持する場合においては、水蒸気温度は90°C以上であることが好ましく、90~150°Cであることがより好ましい。水蒸気温度が低すぎると、バインダーが十分膨潤しない場合がある。導電性フイルムを相対湿度60~100の雰囲気中に維持する場合においては、当該雰囲気の温度は90°C以上であることが好ましく、90~150°Cであることがより好ましい。雰囲気中の温度が低すぎると、バインダーが十分膨潤しない場合がある。上記のように膨潤させた導電層と仮支持体との剥離接着力は、膨潤前に比べて低下していることが好ましく、具体的には、99N/cm以下であることが好ましく、1~99N/cmであることがより好ましく、1~50N/cmであることがさらに好ましく、1~40N/cmであることが特に好ましい。基材に張り合わせた導電性フイルムから仮支持体を剥離することで、導電層が転写された導電性基材を得ることができる。上記導電性基材の表面抵抗率は、100Ω/sq以下であることが好ましく、50Ω/sq以下であることがより好ましく、35Ω/sq以下であることがさらに好ましい。また、転写後の導電層と基材との接触抵抗は100Ω以下であることが好ましく、50Ω以下であることがより好ましく、35Ω以下であることがさらに好ましい。当該接触抵抗の測定の際には、通常、導電層と基材との間に粘着層が存在しており、さらに保護層が存在する場合もある。本発明の導電性フイルムは、当該導電性フイルムが有する導電層を基材に転写するのに好適であり、これにより当該基材に導電性を付与することができる。また、本発明の導電性フイルムを用いて製造した導電性基材は、パーソナルコンピュータやワークステーション等から発生する電波、マイクロ波極超短波等の電磁波の遮断用途に用いることができ、静電気を防止する電磁波遮断ネットとして、パソコンや電子医療機器等のシールドカバーに用いたり、ビル内の部屋等を電磁波シールドするカーテンとしても使用できる。以下、本発明を実施例に基づきさらに詳細に説明するが、本発明はこれらに限定されるものではない。なお、下記実施例において成分組成を表すは特に断りのない限り質量を意味する。調製例1導電性フイルムの調製[乳剤の調製]1液:水750mLフタル化処理ゼラチン20g塩化ナトリウム3g1,3-ジメチルイミダゾリジン-2-チオン20mgベンゼンチオスルホン酸ナトリウム10mgクエン酸0.7g2液:水300mL硝酸銀150g3液:水300mL塩化ナトリウム38g臭化カリウム32gヘキサクロロイリジウムIII酸カリウム0.005KCl20水溶液5mLヘキサクロロロジウム酸アンモニウム0.001NaCl20水溶液7mL3液に用いるヘキサクロロイリジウムIII酸カリウム0.005KCl20水溶液及びヘキサクロロロジウム酸アンモニウム0.001NaCl20水溶液は、それぞれの錯体粉末をそれぞれKCl20水溶液、NaCl20水溶液に溶解し、40°Cで120分間加熱して調製した。38°C、pH4.5に保たれた1液に、2液と3液の各々90に相当する量を攪拌しながら同時に20分間にわたって加え、0.16μmの核粒子を形成した。続いて下記4液、5液を8分間にわたって加え、さらに、2液と3液の残りの10の量を2分間にわたって加え、0.21μmまで成長させた。さらに、ヨウ化カリウム0.15gを加え5分間熟成し粒子形成を終了した。4液:水100mL硝酸銀50g5液:水100mL塩化ナトリウム13g臭化カリウム11g黄血塩5mgその後、常法に従ってフロキュレーション法によって水洗した。具体的には、温度を35°Cに下げ、硫酸を用いてハロゲン化銀が沈降するまでpHを下げたpH3.6±0.2の範囲であった。次に、上澄み液を約3リットル除去した第一水洗。さらに3リットルの蒸留水を加えてから、ハロゲン化銀が沈降するまで硫酸を加えた。再度、上澄み液を3リットル除去した第二水洗。第二水洗と同じ操作をさらに1回繰り返して第三水洗、水洗脱塩行程を終了した。水洗脱塩後の乳剤をpH6.4、pAg7.5に調整し、安定剤として1,3,3a,7-テトラアザインデン100mg、防腐剤としてプロキセル商品名、ICICo.,Ltd.製100mgを加えた。最終的に塩化銀を70モル、沃化銀を0.08モル含む平均粒子径0.22μm、変動係数9のヨウ塩臭化銀立方体粒子乳剤を得た。最終的に乳剤として、pH=6.4、pAg=7.5、電導度=4000μScm、密度=1.4×103kgm3、粘度=20mPasとなった。[乳剤層塗布液の調製]上記乳剤に下記化合物Cpd-18.0×104モル/モルAg、1,3,3a,7-テトラアザインデン1.2×104モル/モルAgを添加しよく混合した。次いで、膨潤率調製のため必要により、下記化合物Cpd-2を添加し、クエン酸を用いて塗布液pHを5.6に調整した。また、下記式に示すエチルアクリレートを単量体単位とする重合体からなるラテックスを、乳剤に含まれるゼラチンバインダーに対し、ラテックス/ゼラチン質量比が0.3/1になるように添加した。[仮支持体の調製]厚さが75~180μmのPETフイルムの両面にコロナ放電処理を行ったものを仮支持体として用いた。[感光フイルムの調製]上記の仮支持体に、上記の乳剤層塗布液をAg7.8g/m2、ゼラチン1g/m2、ラテックス0.3g/m2ラテックス/ゼラチン質量比0.3/1になるように塗布した。得られた感光フイルムは、乳剤層の銀/バインダー体積比率銀/GEL比volが1/1であった。[露光現像処理]次いで、上記感光フイルムにライン/スペース=5μm/195μmの現像銀像を与えうる格子状のフォトマスクライン/スペース=195μm/5μmピッチ200μmの、スペースが格子状であるフォトマスクを介して高圧水銀ランプを光源とした平行光を用いて露光し、引き続き現像、定着、水洗、乾燥という工程を含む処理を行った。現像液の組成現像液1リットル中に、以下の化合物が含まれる。ハイドロキノン15g/L亜硫酸ナトリウム30g/L炭酸カリウム40g/Lエチレンジアミン四酢酸2g/L臭化カリウム3g/Lポリエチレングリコール20001g/L水酸化カリウム4g/LpH10.5に調整定着液の組成定着液1リットル中に、以下の化合物が含まれる。チオ硫酸アンモニウム300ml亜硫酸アンモニウム一水塩25g/L13ジアミノプロパン四酢酸8g/L酢酸5g/Lアンモニア水1g/Lヨウ化カリウム2g/LpH6.2に調整[還元処理]上記のように現像処理したサンプルを20°Cに保温した亜硫酸ナトリウム水溶液に10分浸漬した。上記により導電性フイルムを得た。また、ラテックス/ゼラチン質量比を0/1;0.1/1;0.2/1;0.4/1;0.5/1;0.6/1とした各乳剤層塗布液を上記と同様にして調製し、各々を、ゼラチン1g/m2、ラテックス0g/m2;ゼラチン1g/m2、ラテックス0.1g/m2;ゼラチン1g/m2、ラテックス0.2g/m2;ゼラチン1g/m2、ラテックス0.4g/m2;ゼラチン1g/m2、ラテックス0.5g/m2;ゼラチン1g/m2、ラテックス0.6g/m2;となるように仮支持体に塗布した。塗布後のサンプルを上記と同様に露光、現像、還元処理に付し、導電層のラテックス/ゼラチン比が異なる導電性フイルムを得た。試験例1導電性フイルムから基材への導電層の転写[基材]被転写体としての基材には、厚さが100μmのPETフイルムを用いた。この基材の片面に、ソーラーエバRのRC02B三井化学ファブロ社製を用いて粘着層を設けた。[転写]上記粘着層に、仮支持体側が外側になるように導電性フイルムを張り合わせた後、張り合わされた状態の基材及び導電性フイルムを、90°C、相対湿度90の雰囲気中に1分間保持することで、導電層と水とを接触させた。次いで、仮支持体を導電層から剥離することで、導電層を基材上に転写し、導電性基材を作製した。上記各導電性フイルム及び各導電性基材を評価した結果を下記表1に示す。表1中、仮支持体と導電層との密着性は下記基準で評価した。A:導電層の90以上が仮支持体と密着している。B:導電層の70以上90未満が仮支持体と密着している。C:導電層の50以上70未満が仮支持体と密着している。D:導電層の50以上が仮支持体からはがれている。また、表1中、転写性は下記評価基準で評価した。A:導電層と仮支持体との剥離が容易で、転写後の導電層において金属銀部のメッシュ形状が崩れていない。B:導電層と仮支持体とを剥離する際に、導電層における金属銀部のメッシュ形状が崩れてしまう。また、表1中、表面抵抗率及び接触抵抗は、25°C、相対湿度45の条件下で、ロレスタGP三菱化学アナリック社製を用いて測定した。また、表1中、仮支持体と導電層との剥離接着力は、25°C、相対湿度45、引張速度50mm/minの条件下での90°剥離接着力であり、膨潤後の導電層と仮支持体との剥離接着力は、90°C、相対湿度90の雰囲気中から取り出した導電性フイルムを、25°C、相対湿度45雰囲気下に5分間静置した後、引張速度50mm/minで測定した90°剥離接着力である。剥離接着力は、電動式タテ型フォースゲージスタンドFGS-VCシリーズ、日本電産シンポ社製を用いて測定した。上記表1の結果から、バインダーを含有する銀塩含有乳剤層を露光して得た導電性フイルムであって、導電層と仮支持体との剥離接着力が本発明で規定する範囲内であるものは、仮支持体との密着性に優れると同時に、剥離が容易で導電層の転写性に優れることがわかった。すなわち、本発明の導電性フイルムは、仮支持体と導電層の間で、密着性と剥離性という相反する特性を良好に兼ね備えたものであることがわかった。また、本発明の導電性フイルムは、転写前は金属銀部が開口部に対して凸状に膨らんだ形状となっていたが、当該導電性フイルムを用いて製造した導電性基材は、導電層の転写面に設けられた接着層が金属銀部の膨らみを吸収し、表面が平坦な導電層を有するものとなった。試験例2抗菌性試験本発明の導電性フイルムの導電層の抗菌活性を調べた。上記調製例1において、乳剤層塗布液中のラテックス/ゼラチン質量比を0.3/1として調製した導電性フイルムを50mm×50mmの大きさにカットし、エタノールを吸収させた脱脂綿でフイルム全面を軽く2~3回ふいて乾燥させたものを本発明品とした。また、上記調製例1に記載の仮支持体そのものを50mm×50mmの大きさにカットし、エタノールを吸収させた脱脂綿でフイルム全面を軽く2~3回ふいて乾燥させたものを比較品とした。試験菌種としては、黄色ぶどう球菌StaphylococcusaureussubspaureusNBRC12732株及び大腸菌EscherichiacoliNBRC3972株を用い、それぞれ4×105CFU/mLの濃度に培養した菌液を用意した。これらの菌液を上記本発明品の導電層側及び比較品の片側にそれぞれ0.4mL接種し、35°Cで培養し、生菌数CFU/mLを調べた。結果を下記表2に示す。上記表2の結果から、本発明品が優れた抗菌活性を示すことがわかった。さらに、本発明品の抗菌活性を下記式により与えられる値を抗菌活性値として評価した。抗菌活性値が高いほど、抗菌作用が強い。R=Ut-U0-At-U0=Ut-AtR:抗菌活性値U0:比較品への菌の接種直後の生菌数/cm2の対数値の平均値Ut:比較品への菌の接種後24時間経過した後の生菌数/cm2の対数値の平均値At:本発明品への菌の接種後24時間経過した後の生菌数/cm2の対数値の平均値抗菌活性値の結果を下記表3に示す。一般に抗菌活性値が2以上であると、明らかな抗菌効果があると判断できるが、本発明品の抗菌活性値は2を大きく超えていた。本発明の導電性フイルムでは、導電層に占める金属銀部領域の割合が非常に小さくても、導電層の抗菌性に優れることがわかった。したがって、本発明の導電性フイルムを用いることで、抗菌性に優れた導電性基材を製造できることが示された。参考例1導電性基材の成形上記調製例1において、乳剤層塗布液中のラテックス/ゼラチン質量比を0.3/1として調製したものを上記試験例1に記載の方法で基材に転写して得た導電性基材を、30mm×100mmサイズにカットし、テンシロン万能試験機RTFシリーズエーアンドデイ社製にセットして下記の条件下で長軸方向に引張延伸した。得られた導電性基材の評価結果を下記表4に示す。なお、表4における延伸率は、延伸前の長軸方向のメッシュピッチを100としたときの延伸後の当該長軸方向のメッシュピッチである。メッシュピッチはマイクロスコープで測定した。また、金属銀部の破断の有無は、マイクロスコープによる観察により評価した。また、表面抵抗率は、上記と同様に測定した。表4の結果から、本発明の導電性フイルムを用いて製造した導電性基材は、高度に延伸しても金属銀部の破断が生じにくく低い表面抵抗率を示し、導電性に優れることがわかった。また、延伸された導電性基材は、導電層と基材との密着性が維持されていた。"